(57)【要約】【課題】反射防止フィルムおよびこれを備えた有機発光装置に関する。【解決手段】偏光子、第１位相遅延層および第２位相遅延層を含み、前記第１位相遅延層および前記第２位相遅延層のうち少なくとも一つは、液晶層を含み、前記液晶層は、表面に対して斜めに傾いた液晶を含む反射防止フィルムおよびこれを備えた有機発光装置に関する。【選択図】図２
2016126342.tif 000002
【特許請求の範囲】
【請求項１】
偏光子、第１位相遅延層および第２位相遅延層を含み、
前記第１位相遅延層および前記第２位相遅延層のうち少なくとも一つは、液晶層を含み、
前記液晶層は、表面に対して斜めに傾いた液晶を含む反射防止フィルム。
【請求項２】
前記液晶層は、互いに向き合う第１面と第２面を含み、
前記液晶の傾斜角は、前記第１面から前記第２面まで次第に大きくなる請求項１に記載の反射防止フィルム。
【請求項３】
前記液晶の最大傾斜角は、３０度〜７５度である請求項２に記載の反射防止フィルム。
【請求項４】
前記液晶層の第１面に位置した前記液晶の傾斜角は、０度より大きく５度以下である請求項２に記載の反射防止フィルム。
【請求項５】
前記第１位相遅延層と前記第２位相遅延層のうち少なくとも一つは、前記液晶層の第１面と接する配向膜をさらに含む請求項４に記載の反射防止フィルム。
【請求項６】
前記液晶層の４５０ｎｍ、５５０ｎｍおよび６５０ｎｍ波長に対する面内位相差Ｒｅ２は、下記関係式１および２を満たす請求項１に記載の反射防止フィルム。
［関係式１］
０．９５≦Ｒｅ２（４５０ｎｍ）／Ｒｅ２（５５０ｎｍ）
［関係式２］
０．９５≦Ｒｅ２（５５０ｎｍ）／Ｒｅ２（６５０ｎｍ）
前記関係式１および２において、
Ｒｅ２（４５０ｎｍ）は、４５０ｎｍ波長の入射光に対する液晶層の面内位相差であり、
Ｒｅ２（５５０ｎｍ）は、５５０ｎｍ波長の入射光に対する液晶層の面内位相差であり、
Ｒｅ２（６５０ｎｍ）は、６５０ｎｍ波長の入射光に対する液晶層の面内位相差である。
【請求項７】
前記液晶層の短波長分散性は、下記関係式３を満たす請求項１に記載の反射防止フィルム。
［関係式３］
１．０≦Ｒｅ２（４５０ｎｍ）／Ｒｅ２（５５０ｎｍ）≦１．２
前記関係式３において、
Ｒｅ２（４５０ｎｍ）は、４５０ｎｍ波長の入射光に対する液晶層の面内位相差であり、
Ｒｅ２（５５０ｎｍ）は、５５０ｎｍ波長の入射光に対する液晶層の面内位相差である。
【請求項８】
前記第１位相遅延層と前記第２位相遅延層の組み合わせの４５０ｎｍ、５５０ｎｍおよび６５０ｎｍ波長に対する面内位相差Ｒｅ０は、下記関係式４を満たす請求項１に記載の反射防止フィルム。
［関係式４］
Ｒｅ０（４５０ｎｍ）≦Ｒｅ０（５５０ｎｍ）≦Ｒｅ０（６５０ｎｍ）
前記関係式４において、
Ｒｅ０（４５０ｎｍ）は、４５０ｎｍ波長の入射光に対する第１位相遅延層と第２位相遅延層の組み合わせの面内位相差であり、
Ｒｅ０（５５０ｎｍ）は、５５０ｎｍ波長の入射光に対する第１位相遅延層と第２位相遅延層の組み合わせの面内位相差であり、
Ｒｅ０（６５０ｎｍ）は、６５０ｎｍ波長の入射光に対する第１位相遅延層と第２位相遅延層の組み合わせの面内位相差である。
【請求項９】
前記第１位相遅延層と前記第２位相遅延層の組み合わせの短波長分散性は、下記関係式５を満たす請求項１に記載の反射防止フィルム。
［関係式５］
０．７≦Ｒｅ０（４５０ｎｍ）／Ｒｅ０（５５０ｎｍ）≦１．０
前記関係式５において、
Ｒｅ０（４５０ｎｍ）は、４５０ｎｍ波長の入射光に対する第１位相遅延層と第２位相遅延層の組み合わせの面内位相差であり、
Ｒｅ０（５５０ｎｍ）は、５５０ｎｍ波長の入射光に対する第１位相遅延層と第２位相遅延層の組み合わせの面内位相差である。
【請求項１０】
前記偏光子の光軸に対して前記第１位相遅延層の光軸がなす角度θａと、前記偏光子の光軸に対して前記第２位相遅延層の光軸がなす角度θｂは、θｂ＝２θａ＋４５を満たす請求項１に記載の反射防止フィルム。
【請求項１１】
前記第１位相遅延層と前記第２位相遅延層のうちいずれか一つは、λ／２位相遅延層であり、
前記第１位相遅延層と前記第２位相遅延層のうちの他の一つは、λ／４位相遅延層である、
請求項１に記載の反射防止フィルム。
【請求項１２】
前記第１位相遅延層は、λ／２位相遅延層であり
前記第２位相遅延層は、λ／４位相遅延層である、
請求項１１に記載の反射防止フィルム。
【請求項１３】
前記第２位相遅延層は、前記液晶層を含む請求項１２に記載の反射防止フィルム。
【請求項１４】
前記第１位相遅延層は、下記関係式６および７を同時に満たす屈折率を有する請求項１３に記載の反射防止フィルム：
［関係式６］
ｎｘ１＞ｎｙ１
［関係式７］
ｎｘ１＞ｎｚ１
前記関係式６および７において、
ｎｘ１は、前記第１位相遅延層の遅相軸（ｓｌｏｗ  ａｘｉｓ）における屈折率であり、ｎｙ１は、前記第１位相遅延層の進相軸（ｆａｓｔａｘｉｓ）における屈折率であり、ｎｚ１は、前記第１位相遅延層の遅相軸および進相軸に対する垂直方向の屈折率である。
【請求項１５】
前記第１位相遅延層は、延伸した高分子層である請求項１４に記載の反射防止フィルム。
【請求項１６】
前記偏光子、前記第２位相遅延層および前記第１位相遅延層の順に積層されている請求項１に記載の反射防止フィルム。
【請求項１７】
前記偏光子、前記第１位相遅延層および前記第２位相遅延層の順に積層されている請求項１に記載の反射防止フィルム。
【請求項１８】
有機発光表示パネルと、
請求項１〜１７のいずれか一項に記載の反射防止フィルムと、
を備える有機発光装置。
【請求項１９】
前記液晶層の第１面は、前記偏光子側に位置し、
前記液晶層の第２面は、前記有機発光表示パネル側に位置する
請求項１８に記載の有機発光装置。
【発明の詳細な説明】
【技術分野】
【０００１】
反射防止フィルムおよびこれを備えた有機発光装置に関する。
【背景技術】
【０００２】
最近、モニターまたはテレビなどの軽量化および薄形化が要求されており、このような要求により、有機発光装置（ｏｒｇａｎｉｃ  ｌｉｇｈｔ  ｅｍｉｔｔｉｎｇ  ｄｅｖｉｃｅ、ＯＬＥＤ）が注目されている。有機発光装置は、自ら発光する自体発光型表示装置であり、別途のバックライトが必要なく、厚さを減らすことができ、フレキシブル表示装置を実現するのに有利である。
【０００３】
一方、有機発光装置は、有機発光表示パネルに形成された金属電極および金属配線により外部光を反射させる場合があり、反射した外部光により視認性とコントラスト比が低下して表示品質が劣ることがある。これを防ぐために、有機発光表示パネルの一面に円偏光板を付着して、当該反射した外部光の外側への漏れを抑えることができる。
【０００４】
しかし、現在開発されている円偏光板は、視野角依存性が強いため、側面にいくほど視認性が劣る。
【発明の概要】
【発明が解決しようとする課題】
【０００５】
一の実施形態では、視野角依存性を減らして、表示特性を向上させることができる反射防止フィルムを提供する。
【０００６】
他の実施形態では、前記反射防止フィルムを備えた有機発光装置を提供する。
【課題を解決するための手段】
【０００７】
一の実施形態によると、偏光子、第１位相遅延層および第２位相遅延層を含み、前記第１位相遅延層および前記第２位相遅延層のうち少なくとも一つは、液晶層を含み、前記液晶層は、表面に対して斜めに傾いた液晶を含む反射防止フィルムを提供する。
【０００８】
前記液晶層は、互いに向き合う第１面と第２面を含むことができ、前記液晶の傾斜角は、前記第１面から前記第２面まで次第に大きくなることができる。
【０００９】
前記液晶の最大傾斜角は、約３０度〜７５度であることができる。
【００１０】
前記液晶層の第１面に位置した前記液晶の傾斜角は、約０度より大きく５度以下であることができる。
【００１１】
前記第１位相遅延層と前記第２位相遅延層のうち少なくとも一つは、前記液晶層の第１面と接する配向膜をさらに含むことができる。
【００１２】
前記液晶層の４５０ｎｍ、５５０ｎｍおよび６５０ｎｍ波長に対する面内位相差Ｒｅ２は、下記関係式１および２を満たすことができる。
［関係式１］
０．９５≦Ｒｅ２（４５０ｎｍ）／Ｒｅ２（５５０ｎｍ）
［関係式２］
０．９５≦Ｒｅ２（５５０ｎｍ）／Ｒｅ２（６５０ｎｍ）
前記関係式１および２において、
Ｒｅ２（４５０ｎｍ）は、４５０ｎｍ波長の入射光に対する液晶層の面内位相差であり、
Ｒｅ２（５５０ｎｍ）は、５５０ｎｍ波長の入射光に対する液晶層の面内位相差であり、
Ｒｅ２（６５０ｎｍ）は、６５０ｎｍ波長の入射光に対する液晶層の面内位相差である。
【００１３】
前記液晶層の短波長分散性は、下記関係式３を満たすことができる。
［関係式３］
１．０≦Ｒｅ２（４５０ｎｍ）／Ｒｅ２（５５０ｎｍ）≦１．２
前記関係式３において、
Ｒｅ２（４５０ｎｍ）は、４５０ｎｍ波長の入射光に対する液晶層の面内位相差であり、
Ｒｅ２（５５０ｎｍ）は、５５０ｎｍ波長の入射光に対する液晶層の面内位相差である。
【００１４】
前記第１位相遅延層と前記第２位相遅延層の組み合わせの４５０ｎｍ、５５０ｎｍおよび６５０ｎｍ波長に対する面内位相差Ｒｅ０は、下記関係式４を満たすことができる。
［関係式４］
Ｒｅ０（４５０ｎｍ）≦Ｒｅ０（５５０ｎｍ）≦Ｒｅ０（６５０ｎｍ）
前記関係式４において、
Ｒｅ０（４５０ｎｍ）は、４５０ｎｍ波長の入射光に対する第１位相遅延層と第２位相遅延層の組み合わせの面内位相差であり、
Ｒｅ０（５５０ｎｍ）は、５５０ｎｍ波長の入射光に対する第１位相遅延層と第２位相遅延層の組み合わせの面内位相差であり、
Ｒｅ０（６５０ｎｍ）は、６５０ｎｍ波長の入射光に対する第１位相遅延層と第２位相遅延層の組み合わせの面内位相差である。
【００１５】
前記第１位相遅延層と前記第２位相遅延層の組み合わせの短波長分散性は、下記関係式５を満たすことができる。
［関係式５］
０．７≦Ｒｅ０（４５０ｎｍ）／Ｒｅ０（５５０ｎｍ）≦１．０
前記関係式５において、
Ｒｅ０（４５０ｎｍ）は、４５０ｎｍ波長の入射光に対する第１位相遅延層と第２位相遅延層の組み合わせの面内位相差であり、
Ｒｅ０（５５０ｎｍ）は、５５０ｎｍ波長の入射光に対する第１位相遅延層と第２位相遅延層の組み合わせの面内位相差である。
【００１６】
前記偏光子の光軸に対して前記第１位相遅延層の光軸がなす角度θａと、前記偏光子の光軸に対して前記第２位相遅延層の光軸がなす角度θｂは、θｂ＝２θａ＋４５を満たすことができる。
【００１７】
前記第１位相遅延層と前記第２位相遅延層のうちいずれか一つは、λ／２位相遅延層であることができ、前記第１位相遅延層と前記第２位相遅延層のうちの他の一つは、λ／４位相遅延層であることができる。
【００１８】
前記第１位相遅延層は、λ／２位相遅延層であることができ、前記第２位相遅延層は、λ／４位相遅延層であることができる。
【００１９】
前記第２位相遅延層は、前記液晶層を含むことができる。
【００２０】
前記第１位相遅延層は、下記関係式６および７を同時に満たす屈折率を有することができる。
［関係式６］
ｎｘ１＞ｎｙ１
［関係式７］
ｎｘ１＞ｎｚ１
前記関係式６および７において、
ｎｘ１は、前記第１位相遅延層の遅相軸（ｓｌｏｗ  ａｘｉｓ）における屈折率であり、ｎｙ１は、前記第１位相遅延層の進相軸（ｆａｓｔａｘｉｓ）における屈折率であり、ｎｚ１は、前記第１位相遅延層の遅相軸および進相軸に対する垂直方向の屈折率である。
【００２１】
前記第１位相遅延層は、延伸した高分子層を含むことができる。
【００２２】
前記反射防止フィルムは、前記偏光子、前記第２位相遅延層および前記第１位相遅延層の順に積層されていることができる。
【００２３】
前記反射防止フィルムは、前記偏光子、前記第１位相遅延層および前記第２位相遅延層の順に積層されていることができる。
【００２４】
他の実施形態によると、有機発光表示パネルと、上記の反射防止フィルムとを備える有機発光装置を提供する。
【００２５】
前記液晶層の第１面は、前記偏光子側に位置することができ、前記液晶層の第２面は、前記有機発光表示パネル側に位置することができる。
【発明の効果】
【００２６】
本発明の反射防止フィルムおよびこれを備えた有機発光装置によると、視野角依存性を減らして、側面から表示特性を向上させることができる。
【図面の簡単な説明】
【００２７】
【図１】一の実施形態に係る反射防止フィルムを示す断面図である。
【図２】他の実施形態に係る反射防止フィルムを示す断面図である。
【図３】図１または図２の反射防止フィルムの第２位相遅延層を概略的に表現した断面図である。
【図４】一の実施形態に係る反射防止フィルムの外光反射防止原理を示す概略図である。
【図５】一の実施形態に係る反射防止フィルムの視野角の改善原理を示す概略図である。
【図６】一の実施形態に係る有機発光装置を概略的に示す断面図である。
【図７】実施例２〜５と比較例２に係る反射防止フィルムで液晶の最大傾斜角と側面（６０度）における反射度関係を示すグラフである。
【図８】実施例１に係る反射防止フィルムで全ての方向に対して視野角による反射度を示すシミュレーション結果である。
【図９】比較例１に係る反射防止フィルムで全ての方向に対して視野角による反射度を示すシミュレーション結果である。
【発明を実施するための形態】
【００２８】
以下、実施形態について当該技術分野で通常の知識を有する者が容易に実施できるように詳しく説明する。しかし、実施形態は、様々な異なる形態に具現されることができ、ここで説明する実施形態に限定されない。
【００２９】
図面では、様々な層および領域を明確に表現するために、厚さを拡大して示す。明細書全体にわたって類似した部分については同一の図面符号を付けた。層、膜、領域、板などの部分が他の部分の「上」にあるという場合、これは、他の部分の「直上」にある場合だけでなく、その中間にさらに他の部分がある場合も含む。反対に、ある部分が他の部分の「直上」にあるという場合、中間に他の部分がないことを意味する。
【００３０】
以下、図面を参照して、一の実施形態に係る反射防止フィルムを説明する。
【００３１】
図１は、一の実施形態に係る反射防止フィルムを示す断面図であり、図２は、他の実施形態に係る反射防止フィルムを示す断面図であり、図３は、図１または２の反射防止フィルムの第２位相遅延層を概略的に表現した断面図である。
【００３２】
図１を参照すると、一の実施形態に係る反射防止フィルム１００は、偏光子（ｐｏｌａｒｉｚｅｒ）１１０、偏光子１１０の一面に位置する第１位相遅延層１２０、および偏光子１１０と第１位相遅延層１２０との間に位置する第２位相遅延層１３０を含む。すなわち、図１に示した反射防止フィルム１００は、偏光子１１０、第２位相遅延層１３０および第１位相遅延層１２０が順次に積層された構造である。
【００３３】
図２を参照すると、一の実施形態に係る反射防止フィルム１００は、偏光子１１０、偏光子１１０の一面に位置する第１位相遅延層１２０、および第１位相遅延層１２０の一面に位置する第２位相遅延層１３０を含む。すなわち、図２に示した反射防止フィルム１００は、偏光子１１０、第１位相遅延層１２０および第２位相遅延層１３０が順次に積層された構造である。
【００３４】
偏光子１１０は、光が入射される側に配置されることができ、入射光を線偏光に変換させる線状偏光子（ｌｉｎｅａｒ  ｐｏｌａｒｉｚｅｒ）であることができる。
【００３５】
偏光子１１０は、例えば、延伸したポリビニルアルコール（ｐｏｌｙｖｉｎｙｌ  ａｌｃｏｈｏｌ、ＰＶＡ）で作られた偏光板であることができ、偏光板は、例えば、ポリビニルアルコールフィルムを延伸し、これにヨードまたは異色性染料を吸着させた後、ほう酸処理および洗浄などの方法で形成することができる。
【００３６】
偏光子１１０は、例えば、高分子樹脂と異色性染料を溶融混合（ｍｅｌｔｂｌｅｎｄ）して準備された偏光フィルムであることができ、偏光フィルムは、例えば、高分子樹脂と異色性染料を混合し、高分子樹脂の溶融点以上の温度で溶融してシートで製作する方法で形成することができる。
【００３７】
第１位相遅延層１２０および第２位相遅延層１３０のうちいずれか一つは、λ／２位相遅延層であることができ、他の一つは、λ／４位相遅延層であることができる。一例として、第１位相遅延層１２０は、λ／２位相遅延層であることができ、第２位相遅延層１３０は、λ／４位相遅延層であることができる。一例として、第１位相遅延層１２０は、λ／４位相遅延層であることができ、第２位相遅延層１３０は、λ／２位相遅延層であることができる。
【００３８】
一例として、第１位相遅延層１２０は、５５０ｎｍ（以下、「基準波長」という）の入射光に対して、約２４０ｎｍ〜約３００ｎｍの面内位相差Ｒｅ１を有することができ、その範囲内で約２５０ｎｍ乃至２８０ｎｍの面内位相差Ｒｅ１を有することができる。ここで、第１位相遅延層１２０の面内位相差Ｒｅ１は、Ｒｅ１＝（ｎｘ１−ｎｙ１）×ｄ１で与えられ、ｄ１は、第１位相遅延層１２０の厚さ、ｎｘは、第１位相遅延層１２０の遅相軸（ｓｌｏｗ  ａｘｉｓ）における屈折率であり、ｎｙは、第１位相遅延層１２０の進相軸（ｆａｓｔ  ａｘｉｓ）における屈折率である。
【００３９】
一例として、第１位相遅延層１２０は、基準波長の入射光に対して、約１１０ｎｍ〜約１６０ｎｍの面内位相差Ｒｅ１を有することができ、その範囲内で約１２０ｎｍ〜１５０ｎｍの面内位相差Ｒｅ１を有することができる。
【００４０】
第１位相遅延層１２０は、下記関係式６および７を同時に満たす屈折率を有することができる。
［関係式６］
ｎｘ１＞ｎｙ１
［関係式７］
ｎｘ１＞ｎｚ１
関係式６および７において、
ｎｘ１は、第１位相遅延層１２０の遅相軸における屈折率であり、ｎｙ１は、第１位相遅延層１２０の進相軸における屈折率であり、ｎｚ１は、第１位相遅延層の遅相軸および進相軸に対する垂直方向の屈折率である。
【００４１】
第１位相遅延層１２０は、陽または陰の複屈折値を有する延伸した高分子層であることができる。第１位相遅延層１２０は、例えば、シクロオレフィン（ｃｙｃｌｏｏｌｅｆｉｎ）、ポリ（メタ）アクリレート（ｐｏｌｙ（ｍｅｔｈ）ａｃｒｙｌａｔｅ）、ポリカーボネート（ｐｏｌｙｃａｒｂｏｎａｔｅ）、ポリスチレン（ｐｏｌｙｓｔｙｒｅｎｅ）、ポリマレイミド、ポリアクリロニトリル、ポリエチレンテレフタレート（ｐｏｌｙｅｔｈｙｌｅｎｅ  ｔｅｒｅｐｈｔｈａｌａｔｅ）、セルロース（ｃｅｌｌｕｌｏｓｅ）、これらの混合物、これらの重合体、これらの共重合体またはこれらの組み合わせを含むことができるが、これに限定されない。
【００４２】
第１位相遅延層１２０は、陽または陰の複屈折値を有する液晶を含むことができる。液晶は、異方性液晶であることができ、例えば、剛直棒（ｒｉｇｉｄ−ｒｏｄ）状を有するモノマー、オリゴマーおよび／または重合体であることができる。
【００４３】
一例として、第２位相遅延層１３０は、基準波長の入射光に対して、約１１０ｎｍ〜約１６０ｎｍの面内位相差Ｒｅ２を有することができ、その範囲内で、約１２０ｎｍ〜１５０ｎｍの面内位相差Ｒｅ２を有することができる。ここで、第２位相遅延層１３０の面内位相差Ｒｅ２は、Ｒｅ２＝（ｎｘ２−ｎｙ２）×ｄ２で与えられ、ｄ２は、第２位相遅延層１３０の厚さ、ｎｘ２は、第２位相遅延層１３０の遅相軸における屈折率であり、ｎｙ２は、第２位相遅延層１３０の進相軸における屈折率である。
【００４４】
一例として、第２位相遅延層１３０は、基準波長の入射光に対して、約２４０ｎｍ〜約３００ｎｍの面内位相差Ｒｅ２を有することができ、その範囲内で、約２５０ｎｍ乃至２８０ｎｍの面内位相差Ｒｅ２を有することができる。
【００４５】
図３を参照すると、第２位相遅延層１３０は、例えば、基材１３１、配向膜１３２および液晶層１３３を含む。
【００４６】
基材１３１は、例えば、ガラス基板または高分子基板であることができ、高分子基板は、例えば、ポリエチレンテレフタレート（ＰＥＴ）、ポリビニルアルコール（ＰＶＡ）、ポリカーボネート（ＰＣ）、トリアセチルセルロース（ＴＡＣ）、これらの誘導体および／またはこれらの組み合わせで作られた基板であることができるが、これに限定されない。第２位相遅延層１３０が基板以外に他の種類の下部膜を含む場合、基材１３１は、下部膜であることができる。場合によって、基材１３１を省略してもよい。基材１３１の一面は、第１位相遅延層１２０と接することができる。
【００４７】
配向膜１３２は、後述する液晶にプレチルト角（ｐｒｅｔｉｌｔ  ａｎｇｌｅ）を付与して液晶の配向性を制御することができ、例えば、ポリビニルアルコール、ポリオレフィン、ポリアミド酸、ポリイミドまたはこれらの組み合わせで作られることができる。配向膜１３２の表面は、ラビング（ｒｕｂｂｉｎｇ）のような物理的処理または光配向のような光処理によって液晶配向能力を付与することができる。
【００４８】
液晶層１３３は、表面に対して斜めに傾いた複数の液晶１３３ａを含むことができる。ここで、液晶層１３３の表面に対して斜めに傾くということは、液晶層１３３の表面に対して垂直にまたは水平に配向されないことをいい、各液晶１３３ａは、液晶層１３３の表面に対して０度より大きく９０度未満の角度で傾いていることができる。
【００４９】
液晶層１３３の表面に対して液晶１３３ａが傾いた角度（以下、「傾斜角（ｔｉｌｔ  ａｎｇｌｅ）」という）は、液晶層１３３の厚さ方向に沿って変わることができ、例えば、液晶１３３ａの傾斜角は、液晶層１３３の厚さ方向に沿って次第に変わることができる。
【００５０】
一例として、液晶層１３３が配向膜１３２と接している第１面と、空気と接している第２面とを有すると、液晶１３３ａの傾斜角は、第１面から第２面まで次第に大きくなることができる。
【００５１】
例えば、第１面の液晶１３３ａの傾斜角θ１は、配向膜１３２によるプレチルト角であることができ、例えば、約０度より大きく２０度以下であることができる。その範囲内で、例えば約０度より大きく１５度以下であることができ、例えば約０度より大きく１０度以下であることができ、例えば約０度より大きく５度以下であることができ、約２度〜５度であることができる。
【００５２】
第２面の液晶１３３ａの傾斜角θ２は、最大傾斜角であることができ、例えば約３０度〜７５度であることができる。最大傾斜角は、その範囲内で、例えば約３５度〜７０度であることができ、その範囲内で例えば約４０度〜６０度であることができる。
【００５３】
このように液晶層１３３は、液晶層１３３の表面に対して斜めに傾いた複数の液晶１３３ａを含み、液晶層１３３の厚さ方向に沿って液晶１３３ａの傾斜角が変わることにより、全ての方向で円偏光効果を同一に具現することができ、これにより、正面だけでなく側面からも外光反射を効果的に防止することができ、側面視認性を向上させることができる。
【００５４】
液晶１３３ａは、一方向に伸びた棒状であることができ、例えばモノマー、オリゴマーまたは重合体であることができる。液晶１３３ａは、例えば陽または陰の複屈折値Δｎを有することができる。液晶１３３ａは、反応性メソゲン（ｒｅａｃｔｉｖｅ  ｍｅｓｏｇｅｎ）液晶であることができ、例えば一つ以上のメソゲンモイエティ（ｍｅｓｏｇｅｎｉｃ  ｍｏｉｅｔｙ）と一つ以上の重合性作用基を有することができる。反応性メソゲン液晶は、例えば一つ以上の重合性作用基を有する棒状の芳香族誘導体、プロピレングリコール１−メチル、プロピレングリコール２−アセテートおよびＰ１−Ａ１−（Ｚ１−Ａ２）ｎ−Ｐ２で表される化合物（ここで、Ｐ１とＰ２は、重合性作用基で、それぞれ独立してアクリレート（ａｃｒｙｌａｔｅ）、メタクリレート（ｍｅｔｈａｃｒｙｌａｔｅ）、アクリロイル（ａｃｒｙｌｏｙｌ）、ビニル（ｖｉｎｙｌ）、ビニルオキシ（ｖｉｎｙｌｏｘｙ）、エポキシ（ｅｐｏｘｙ）またはこれらの組み合わせを含むことができ、Ａ１およびＡ２は、それぞれ独立して１，４−フェニレン（１，４−ｐｈｅｎｙｌｅｎｅ）、ナフタレン（ｎａｐｈｔｈａｌｅｎｅ）−２，６−ジイル（ｄｉｙｌ）基またはこれらの組み合わせを含むことができ、Ｚ１は、単結合、−ＣＯＯ−、−ＯＣＯ−またはこれらの組み合わせを含むことができ、ｎは、０、１または２である）のうち少なくとも一つを含むことができるが、これに限定されない。
【００５５】
液晶１３３ａは、熱硬化性液晶または光硬化性液晶であることができ、例えば、光硬化性液晶であることができる。液晶１３３ａが光硬化性液晶である場合、光は、約２５０ｎｍ〜４００ｎｍ波長の紫外光であることができる。
【００５６】
液晶層１３３の面内位相差は、前述した第２位相遅延層１３０の面内位相差Ｒｅ２と同一であることができ、４５０ｎｍ、５５０ｎｍおよび６５０ｎｍ波長に対する面内位相差Ｒｅ２は、下記関係式１および２を満たすことができる。
［関係式１］
０．９５≦Ｒｅ２（４５０ｎｍ）／Ｒｅ２（５５０ｎｍ）
［関係式２］
０．９５≦Ｒｅ２（５５０ｎｍ）／Ｒｅ２（６５０ｎｍ）
関係式１および２において、
Ｒｅ２（４５０ｎｍ）は、４５０ｎｍ波長の入射光に対する液晶層の面内位相差であり、
Ｒｅ２（５５０ｎｍ）は、５５０ｎｍ波長の入射光に対する液晶層の面内位相差であり、
Ｒｅ２（６５０ｎｍ）は、６５０ｎｍ波長の入射光に対する液晶層の面内位相差である。
【００５７】
液晶層１３３の短波長分散性は、例えば、下記関係式３を満たすことができる。
［関係式３］
１．０≦Ｒｅ２（４５０ｎｍ）／Ｒｅ２（５５０ｎｍ）≦１．２
関係式３において、
Ｒｅ２（４５０ｎｍ）は、４５０ｎｍ波長の入射光に対する液晶層の面内位相差であり、
Ｒｅ２（５５０ｎｍ）は、５５０ｎｍ波長の入射光に対する液晶層の面内位相差である。
【００５８】
液晶層１３３は、１種または２種以上の液晶１３３ａを含むことができる。
【００５９】
液晶層１３３は、上述した液晶１３３ａを含む組成物から形成されることができ、組成物は、液晶１３３ａ以外に反応開始剤、界面活性剤、溶解補助剤および／または分散剤のような各種添加剤と溶媒を含むことができる。組成物は、例えば、スピンコーティング、スリットコーティングおよび／またはインクジェットのような溶液工程により適用することができ、液晶層１３３の屈折率などを考慮して厚さを調節することができる。
【００６０】
前述したように、第１位相遅延層１２０および第２位相遅延層１３０のうちいずれか一つは、λ／２位相遅延層であることができ、他の一つは、λ／４位相遅延層であることができる。従って、第１位相遅延層１２０と第２位相遅延層１３０は、所定角度で接合して円偏光機能を有することができ、具体的に基準角度に対して第１位相遅延層１２０の光軸がなす角度をθａと定義し、基準角度に対して第２位相遅延層１３０の光軸がなす角度をθｂと定義する場合、θｂ＝２θａ＋４５°の関係を満たす時、光学フィルムが線偏光を円偏光に変化するように機能することができる。ここで、基準角度は、偏光子の光軸の角度であることができ、偏光子の光軸は、吸収側または透過軸であることができる。
【００６１】
一例として、第１位相遅延層１２０および第２位相遅延層１３０の遅相軸は、θｂ＝２θａ＋４５°を満たすように接合することができ、例えば偏光子１１０の光軸と第１位相遅延層１２０の角度が約１５度である場合、第１位相遅延層１２０と第２位相遅延層１３０は、約６０度の角度で接合され、例えば偏光子１１０の光軸と第１位相遅延層１２０の角度が約１０度である場合、第１位相遅延層１２０と第２位相遅延層１３０は、約５５度で接合され、例えば偏光子１１０の光軸と第１位相遅延層１２０の角度が約２０度である場合、第１位相遅延層１２０と第２位相遅延層１３０は、約６５度で接合されることができる。
【００６２】
このように第１位相遅延層１２０と第２位相遅延層１３０は、所定角度で接合して円偏光機能を有することで、正面で外光反射を効果的に防止することができ、正面視認性を向上させることができる。
【００６３】
また、前述したように第１位相遅延層１２０および／または第２位相遅延層１３０は、斜めに傾いた複数の液晶１３３ａを含む液晶層１３３を含み、液晶層１３３の厚さ方向に沿って液晶１３３ａの傾斜角が変わることにより、全ての方向で円偏光効果を同一に具現することができる。従って、正面だけでなく側面からも外光反射を効果的に防止することができ、側面視認性も効果的に改善することができる。
【００６４】
第１位相遅延層１２０と第２位相遅延層１３０の組み合わせは、逆波長分散位相遅延を有することができる。逆波長分散位相遅延は、長波長の光に対する位相差が短波長の光に対する位相差より大きいことをいい、第１位相遅延層１２０と第２位相遅延層１３０の組み合わせの４５０ｎｍ、５５０ｎｍおよび６５０ｎｍ波長に対する面内位相差Ｒｅ０は、例えば下記関係式４を満たすことができる。
［関係式４］
Ｒｅ０（４５０ｎｍ）≦Ｒｅ０（５５０ｎｍ）≦Ｒｅ０（６５０ｎｍ）
関係式４において、
Ｒｅ０（４５０ｎｍ）は、４５０ｎｍ波長の入射光に対する第１位相遅延層と第２位相遅延層の組み合わせの面内位相差であり、
Ｒｅ０（５５０ｎｍ）は、５５０ｎｍ波長の入射光に対する第１位相遅延層と第２位相遅延層の組み合わせの面内位相差であり、
Ｒｅ０（６５０ｎｍ）は、６５０ｎｍ波長の入射光に対する第１位相遅延層と第２位相遅延層の組み合わせの面内位相差である。
【００６５】
また、第１位相遅延層１２０と第２位相遅延層１３０の組み合わせの波長分散性は、例えば下記関係式５を満たすことができる。
［関係式５］
０．７≦Ｒｅ０（４５０ｎｍ）／Ｒｅ０（５５０ｎｍ）≦１．０
関係式５において、
Ｒｅ０（４５０ｎｍ）は、４５０ｎｍ波長の入射光に対する第１位相遅延層と第２位相遅延層の組み合わせの面内位相差であり、
Ｒｅ０（５５０ｎｍ）は、５５０ｎｍ波長の入射光に対する第１位相遅延層と第２位相遅延層の組み合わせの面内位相差である。
【００６６】
一例として、第１位相遅延層１２０と第２位相遅延層１３０の組み合わせの波長分散性は、例えば下記関係式５ａを満たすことができる。
［関係式５ａ］
０．７２≦Ｒｅ０（４５０ｎｍ）／Ｒｅ０（５５０ｎｍ）≦０．９２
一例として、第１位相遅延層１２０と第２位相遅延層１３０の組み合わせの波長分散性は、例えば下記関係式５ｂを満たすことができる。
［関係式５ｂ］
０．８０≦Ｒｅ０（４５０ｎｍ）／Ｒｅ０（５５０ｎｍ）≦０．８５
【００６７】
図１に示した反射防止フィルム１００は、偏光子１１０と第２位相遅延層１３０の間、第１位相遅延層１２０と第２位相遅延層１３０の間のうち少なくとも一つに粘着層（図示せず）をさらに含むことができる。図２に示した反射防止フィルム１００は、偏光子１１０と第１位相遅延層１２０の間、第１位相遅延層１２０と第２位相遅延層１３０の間のうち少なくとも一つの粘着層（図示せず）をさらに含むことができる。粘着層は、偏光子１１０、第１位相遅延層１２０および／または第２位相遅延層１３０を効果的に接着するためのもので、例えば減圧粘着剤で作られることができる。
【００６８】
反射防止フィルム１００は、偏光子１１０の一面に保護層（図示せず）をさらに含むことができる。保護層は、反射防止フィルム１００の耐久性を向上させるか、反射または眩しさを減らす機能性をさらに補強することができ、例えば、トリアセチルセルロース（ＴＡＣ）フィルムであることができるが、これに限定されない。
【００６９】
反射防止フィルム１００は、第１位相遅延層１２０または第２位相遅延層１３０の一面に位置する補正層（図示せず）をさらに含むことができる。補正層は、例えば、色ずれ防止層（ｃｏｌｏｒ  ｓｈｉｆｔ ｒｅｓｉｓｔａｎｔ  ｌａｙｅｒ）であることができるが、これに限定されない。
【００７０】
反射防止フィルム１００は、周縁に沿って伸びる遮光層（ｌｉｇｈｔ  ｂｌｏｃｋｉｎｇ  ｌａｙｅｒ）（図示せず）をさらに含むことができる。遮光層は、反射防止フィルム１００の周りに沿って帯状に形成されることができる。遮光層は、不透明な物質、例えば黒色インクのような黒色物質で作られることができる。
【００７１】
反射防止フィルム１００は、偏光子１１０、第１位相遅延層１２０および第２位相遅延層１３０または偏光子１１０、第２位相遅延層１３０および第１位相遅延層１２０をロール−ツー−ロール（ｒｏｌｌ−ｔｏ−ｒｏｌｌ）方式で積層することができるが、これに限定されない。
【００７２】
図４は、一の実施形態に係る反射防止フィルムの外光（ｅｘｔｅｒｎａｌ  ｌｉｇｈｔ）反射防止原理を示す概略図である。
【００７３】
図４を参照すると、外部から入射される非偏光の光（ｉｎｃｉｄｅｎｔ  ｕｎｐｏｌａｒｉｚｅｄ  ｌｉｇｈｔ）（以下、「外光」という）は、偏光子１１０を通過しながら、二つの偏光直交成分のうちの一つの偏光直交成分、すなわち、第１偏光直交成分のみが透過し、偏光した光は、第１位相遅延層１２０と第２位相遅延層１３０、または第２位相遅延層１３０と第１位相遅延層１２０を順次に通過しながら円偏光に変わることができる。円偏光した光は、基板、電極などを含む表示パネル４０で反射しながら円偏光方向が変わり、円偏光した光が第２位相遅延層１３０と第１位相遅延層１２０、または第１位相遅延層１２０と第２位相遅延層１３０を順次に通過しながら二つの偏光直交成分のうち他の一つの偏光直交成分、すなわち、第２偏光直交成分のみが透過することができる。第２偏光直交成分は、偏光子１１０を通過できず外部に光が放出されないので、外光反射防止効果を有することができる。
【００７４】
図５は、図１に示した反射防止フィルムの視野角の改善原理を示す概略図である。
【００７５】
図５を参照すると、外光は、第２位相遅延層１３０と第１位相遅延層１２０を通過して表示パネル４０に到達する第１光路（ｆｉｒｓｔ  ｏｐｔｉｃａｌ  ｐａｔｈ）ＯＰ１と表示パネル４０で反射して再び第１位相遅延層１２０と第２位相遅延層１３０を通過する第２光路（ｓｅｃｏｎｄ  ｏｐｔｉｃａｌ  ｐａｔｈ）ＯＰ２を経て、第１光路ＯＰ１と第２光路ＯＰ２を通じて偏光方向が変わった光は、偏光子１１０を通過できず、外光反射防止効果を有することができる。
【００７６】
この時、表示パネル４０を境界として第１光路ＯＰ１と第２光路ＯＰ２が実質的に鏡像（ｍｉｒｒｏｒ  ｉｍａｇｅ）を形成することができる。これにより、第２位相遅延層１３０は、一方向に傾いて傾斜配向した液晶を含むが、外光が互いに反対方向である第１光路ＯＰ１と第２光路ＯＰ２を順次に通過しながら第１光路ＯＰ１に位置する液晶１３３ａａの傾斜配向と第２光路ＯＰ２に位置する液晶１３３ａｂの傾斜配向を合わせて位相差を調整することができる。従って、全ての方向で実質的に同一の反射防止効果を表すことができ、これにより、正面だけでなく側面からも外光反射を効果的に防止することができ、側面視認性を向上させることができる、
【００７７】
側面視認性は、側面からの反射度（ｒｅｆｌｅｃｔａｎｃｅ）で示されることができる。例えば、側面６０度で反射防止フィルムの反射度は、約１．８％以下であることができ、その範囲内で約１．５％以下であることができ、その範囲内で約１．２％以下であることができる。
【００７８】
図５は、図１に示した反射防止フィルムの視野角の改善原理を示したが、図１に示した反射防止フィルムの代わりに図２に示した反射防止フィルムにも同一に適用することができる。
【００７９】
上述した反射防止フィルム１００は、有機発光装置に適用することができる。
【００８０】
以下、図面を参照して、一の実施形態に係る有機発光装置を説明する。
【００８１】
図６は、一の実施形態に係る有機発光装置を概略的に示す断面図である。
【００８２】
図６を参照すると、一の実施形態に係る有機発光装置は、有機発光表示パネル２００と有機発光表示パネル２００の一面に位置する反射防止フィルム１００を含む。
【００８３】
有機発光表示パネル２００は、ベース基板２１０、下部電極２２０、有機発光層２３０、上部電極２４０および封止基板２５０を含むことができる。
【００８４】
ベース基板２１０は、ガラスまたはプラスチックで作られることができる。
【００８５】
下部電極２２０および上部電極２４０のうちの一つは、アノード（ａｎｏｄｅ）であり、他の一つはカソード（ｃａｔｈｏｄｅ）であることができる。アノードは、正孔（ｈｏｌｅ）が注入される電極で、仕事関数（ｗｏｒｋ  ｆｕｎｃｔｉｏｎ）が高い導電物質で作られることができ、カソードは、電子（ｅｌｅｃｔｒｏｎ）が注入される電極で、仕事関数が低い導電物質で作られることができる。下部電極２２０および上部電極２４０のうち少なくとも一つは、発光した光が外部に出られる透明導電物質で作られることができ、例えばＩＴＯまたはＩＺＯである。
【００８６】
有機発光層２３０は、下部電極２２０と上部電極２４０に電圧が印加された時、光を出せる有機物質を含む。
【００８７】
下部電極２２０、有機発光層２３０および上部電極２４０は、マイクロキャビティ（ｍｉｃｒｏｃａｖｉｔｙ）構造を採用することができ、この場合、下部電極２２０および上部電極２４０のうちいずれか一つは、半透過電極であることができ、他の一つは反射電極であることができる。このようなマイクロキャビティ構造により、発光効率を高めることができる。
【００８８】
下部電極２２０と有機発光層２３０の間および上部電極２４０と有機発光層２３０の間には、付帯層（図示せず）をさらに含んでもよい。付帯層は、電子と正孔とのバランスをとるための正孔輸送層（ｈｏｌｅ  ｔｒａｎｓｐｏｒｔｉｎｇｌａｙｅｒ）、正孔注入層（ｈｏｌｅ  ｉｎｊｅｃｔｉｎｇ  ｌａｙｅｒ）、電子注入層（ｅｌｅｃｔｒｏｎ  ｉｎｊｅｃｔｉｎｇ  ｌａｙｅｒ）および電子輸送層（ｅｌｅｃｔｒｏｎ  ｔｒａｎｓｐｏｒｔｉｎｇ  ｌａｙｅｒ）を含むことができるが、これに限定されない。
【００８９】
封止基板２５０は、ガラス、金属および／または高分子で作られることができ、下部電極２２０、有機発光層２３０および上部電極２４０を封止して、外部から水分および／または酸素が流入することを防止することができる。
【００９０】
反射防止フィルム１００は、光が出る側に配置される。例えば、ベース基板２１０側に光が出る背面発光（ｂｏｔｔｏｍ  ｅｍｉｓｓｉｏｎ）構造の場合、ベース基板２１０の外側に配置されることができ、封止基板２５０側に光が出る前面発光（ｔｏｐ  ｅｍｉｓｓｉｏｎ）構造の場合、封止基板２５０の外側に配置されることができる。
【００９１】
反射防止フィルム１００は、図１または図２に示した反射防止フィルム１００であることができ、前述した通りである。一例として、反射防止フィルム１００の液晶層の第１面は、偏光子１１０側に位置し、液晶層の第２面は、有機発光表示パネル２００側に位置することができる。一例として、反射防止フィルム１００の液晶層の第１面は、有機発光表示パネル２００側に位置し、液晶層の第２面は、偏光子１１０側に位置することができる。
【００９２】
反射防止フィルム１００は、外光が有機発光表示パネル２００の電極および配線などのように金属で作られた反射層によって反射して有機発光装置の外側に出ることを防止することで、有機発光装置の表示特性を向上させることができる。
【００９３】
また、反射防止フィルム１００は、前述したように全ての方向で実質的に同一の反射防止効果を表すことができるので、正面だけでなく側面からも外光反射を効果的に防止することができ、側面視認性を向上させることができる。
【００９４】
以下、実施例を通して上述した本発明の実施形態をさらに詳しく説明する。但し、下記の実施例は、単に説明の目的のためのものであり、本発明の範囲を制限するものではない。
【００９５】
［反射防止フィルムの製造］
実施例１
シミュレーション評価のために、偏光板、λ／４位相遅延層（Ｒｅ２＝１３８ｎｍ）、λ／２位相遅延層（Ｒｅ１＝２７５ｎｍ）および反射板が順次に配置された構造を設定する。ここで、λ／４位相遅延層は、下部傾斜角（最小傾斜角）３度、上部傾斜角（最大傾斜角）６０度およびその間で傾斜角が次第に変わる複数の液晶を含む液晶層を含むように設定する。軸の角度は、偏光板を９０度、λ／２位相遅延層を７５度、λ／４位相遅延層を１５度に設定する。
【００９６】
実施例２
シミュレーション評価のために、偏光板、λ／４位相遅延層（Ｒｅ２＝１２４ｎｍ）、λ／２位相遅延層（Ｒｅ１＝２４８ｎｍ）および反射板が順次に配置された構造を設定する。ここで、λ／４位相遅延層は、下部傾斜角（最小傾斜角）３度、上部傾斜角（最大傾斜角）６０度およびその間で傾斜角が次第に変わる複数の液晶を含む液晶層を含むように設定する。軸の角度は、偏光板を９０度、λ／２位相遅延層を７５度、λ／４位相遅延層を１５度に設定する。
【００９７】
実施例３
シミュレーション評価のために、偏光板、λ／４位相遅延層（Ｒｅ２＝１２４ｎｍ）、λ／２位相遅延層（Ｒｅ１＝２４８ｎｍ）および反射板が順次に配置された構造を設定する。ここで、λ／４位相遅延層は、下部傾斜角（最小傾斜角）３度、上部傾斜角（最大傾斜角）４５度およびその間で傾斜角が次第に変わる複数の液晶を含む液晶層を含むように設定する。軸の角度は、偏光板を９０度、λ／２位相遅延層を７５度、λ／４位相遅延層を１５度に設定する。
【００９８】
実施例４
シミュレーション評価のために、偏光板、λ／４位相遅延層（Ｒｅ２＝１２４ｎｍ）、λ／２位相遅延層（Ｒｅ１＝２４８ｎｍ）および反射板が順次に配置された構造を設定する。ここで、λ／４位相遅延層は、下部傾斜角（最小傾斜角）３度、上部傾斜角（最大傾斜角）３０度およびその間で傾斜角が次第に変わる複数の液晶を含む液晶層を含むように設定する。軸の角度は、偏光板を９０度、λ／２位相遅延層を７５度、λ／４位相遅延層を１５度に設定する。
【００９９】
実施例５
シミュレーション評価のために、偏光板、λ／４位相遅延層（Ｒｅ２＝１２４ｎｍ）、λ／２位相遅延層（Ｒｅ１＝２４８ｎｍ）および反射板が順次に配置された構造を設定する。ここで、λ／４位相遅延層は、下部傾斜角（最小傾斜角）３度、上部傾斜角（最大傾斜角）７５度およびその間で傾斜角が次第に変わる複数の液晶を含む液晶層を含むように設定する。軸の角度は、偏光板を９０度、λ／２位相遅延層を７５度、λ／４位相遅延層を１５度に設定する。
【０１００】
比較例１
λ／４位相遅延層の液晶層が傾斜角０度（Ａプレート）である複数の液晶を含むように設定したことを除いては、実施例１と同一の方法でシミュレーションを設定する。
【０１０１】
比較例２
λ／４位相遅延層の液晶層が傾斜角０度（Ａプレート）である複数の液晶を含むように設定したことを除いては、実施例２と同一の方法でシミュレーションを設定する。
【０１０２】
評価
実施例１〜５と比較例１、２に係る反射防止フィルムの正面および側面における反射度を評価する。
【０１０３】
反射度は、ＬＣＤ  ｍａｓｔｅｒ（Ｓｈｉｎｔｅｃｈ社）を使用してシミュレーション評価する。
【０１０４】
その結果は、表１、２と図７〜９を参照して説明する。
【０１０５】
図７は、実施例２〜５と比較例２に係る反射防止フィルムで液晶の最大傾斜角と側面（６０度）における反射度関係を示すグラフであり、図８は、実施例１に係る反射防止フィルムで全ての方向に対して視野角による反射度を示すシミュレーション結果であり、図９は、比較例１に係る反射防止フィルムで全ての方向に対して視野角による反射度を示すシミュレーション結果である。
【０１０６】
【表１】
2016126342.tif 000003
【０１０７】
【表２】
2016126342.tif 000004
【０１０８】
表１を参照すると、実施例１に係る反射防止フィルムは、比較例１に係る反射防止フィルムと比較して、側面（６０度）で反射度が非常に低くなったことが分かる。また、図８、９を参照すると、実施例１に係る反射防止フィルムは、比較例１に係る反射防止フィルムと比較して、全ての方位で色ずれ（ｃｏｌｏｒ  ｓｈｉｆｔ）が非常に減ったことが分かる。
【０１０９】
また、表２と図７を参照すると、実施例２〜５に係る反射防止フィルムは、比較例２に係る射防止フィルムと比較して、側面（６０度）で反射度が非常に低くなったことが分かる。
【０１１０】
これから、実施例１〜５に係る反射防止フィルムは、側面から視認性を向上させることができることが分かる。
【０１１１】
以上、本発明の好ましい実施例について詳しく説明したが、本発明の権利範囲は、これに限定されるものではなく、以下の特許請求の範囲で定義している本発明の基本概念を利用した当業者の様々な変形および改良形態も本発明の権利範囲に属する。
【符号の説明】
【０１１２】
１００  反射防止フィルム
１１０  偏光子
１２０  第１位相遅延層
１３０  第２位相遅延層
１３１  基材
１３２  配向膜
１３３  液晶層
１３３ａ、１３３ａａ、１３３ａｂ  液晶
２００  有機発光表示パネル
２１０  ベース基板
２２０  下部電極
２３０  有機発光層
２４０  上部電極
２５０  封止基板
【図１】
2016126342.tif 000005
【図２】
2016126342.tif 000006
【図３】
2016126342.tif 000007
【図４】
2016126342.tif 000008
【図５】
2016126342.tif 000009
【図６】
2016126342.tif 000010
【図７】
2016126342.tif 000011
【図８】
2016126342.tif 000012
【図９】
2016126342.tif 000013